ПОГЛОЩАЮЩАЯ КИСЛОРОД СМОЛА С КОРОТКИМ ПЕРИОДОМ ИНДУКЦИИ

1. Композиция, содержащая сложный полиэфир, сополимер простого эфира и сложного эфира и катализатор окисления, где сополимер простого эфира и сложного эфира содержит соединение цинка и по меньшей мере одно звено простого полиэфира, выбранное из группы, состоящей из поли(простого эфира тетраметилена) и поли(простого эфира тетраметилен-со-алкилена).
2. Композиция по п.1, где указанный сополимер простого эфира и сложного эфира дополнительно содержит звено простого полиэфира поли(алкиленоксид)гликоля, выбранного из группы, состоящей из поли(этиленоксид)гликоля, поли(триметиленоксид)гликоля, поли(тетраметиленоксид)гликоля, поли(пентаметиленоксид)гликоля, поли(гексаметиленоксид)гликоля, поли(гептаметиленоксид)гликоля, поли(октаметиленоксид)гликоля и поли(алкиленоксид)гликолей, полученных из мономеров на основе циклических простых эфиров.
3. Композиция по п.1, где указанный алкилен в поли(простом эфире тетраметилен-со-алкилена) выбран из группы, состоящей из этилена, пропилена и бутилена.
4. Композиция по п.3, где указанный алкилен представляет собой этилен.
5. Композиция по п.1, где молекулярная масса указанного звена простого полиэфира находится в интервале от приблизительно 200 г/моль до приблизительно 5000 г/моль.
6. Композиция по п.1, где указанный сополимер простого эфира и сложного эфира присутствует в количестве, составляющем по меньшей мере приблизительно 0,5 мас.% от общей массы композиции.
7. Композиция по п.1, где указанный сополимер простого эфира и сложного эфира присутствует в количестве от приблизительно 0,5 мас.% до приблизительно 10 мас.% от общей массы композиции.
8. Композиция по п.1, где указанное звено простого полиэфира присутствует в количестве от приблизительно 15 мас.% до приблизительно 95 мас.% указанного сополимера простого эфира и сложного эфира.
9. Композиция по п.1, где указанный сложный полиэфир представляет собой по меньшей мере одно соединение, выбранное из группы, состоящей из полиэтилентерефталата, полиэтиленнафталата, полиэтиленизофталата, сополимеров полиэтилентерефталата, сополимеров полиэтиленнафталата, сополимеров полиэтиленизофталата и их смесей.
10. Композиция по п.9, где указанный сложный полиэфир представляет собой сополимер полиэтилентерефталата.
11. Композиция по п.1, где катализатор окисления содержит соль переходного металла, содержащую i) металл, включающий по меньшей мере один элемент, выбранный из группы, состоящей из кобальта, меди, родия, рутения, палладия, вольфрама, осмия, кадмия, серебра, тантала, гафния, ванадия, титана, хрома, никеля, цинка, марганца и их смесей, и ii) противоион, содержащий по меньшей мере один фрагмент, выбранный из группы, состоящей из карбоксилата, оксида, борида, карбоната, хлорида, диоксида, гидроксида, нитрата, фосфата, сульфата, силиката и их смесей.
12. Композиция по п.11 где указанный карбоксилат выбран из группы, состоящей из неодеканоата, октаноата, стеарата, ацетата, нафталата, лактата, малеата, ацетилацетоната, линолеата, олеата, пальмитата и 2-этилгексаноата.
13. Композиция по п.1, где указанный катализатор окисления представляет собой по меньшей мере одно соединение, выбранное из группы, состоящей из стеарата кобальта и ацетата кобальта.
14. Композиция по п.1, где указанный катализатор окисления присутствует в количестве, составляющем по меньшей мере приблизительно 10 ч./млн от всей композиции.
15. Композиция по п.1, где указанный катализатор окисления присутствует в количестве от приблизительно 25 ч./млн до приблизительно 500 ч./млн по отношению к общему количеству композиции.
16. Композиция по п.1, где указанное соединение цинка выбрано из группы, состоящей из оксида цинка, гидроксида цинка, алкоксида цинка, цинковой соли алифатической кислоты, ацетата цинка, оксалата цинка, цитрата цинка, карбоната цинка, галогенида цинка и комплексного соединения цинка.
17. Композиция по п.1, где указанное соединение цинка представляет собой ацетат цинка.
18. Композиция по п.1, где указанное соединение цинка присутствует в количестве от приблизительно 35 ч./млн до приблизительно 100 ч./млн по отношению к общему количеству композиции.
19. Композиция по п.1, где указанное соединение цинка присутствует в количестве от приблизительно 40 ч./млн до приблизительно 80 ч./млн по отношению к общему количеству композиции.
20. Композиция по п.1, дополнительно содержащая добавку.
21. Композиция по п.20, где добавка содержит по меньшей мере один компонент, выбранный из группы, состоящей из теплостабилизатора, антиблокирующего агента, антиоксиданта, антистатического агента, УФ-поглотителя, пигмента, красителя, наполнителя, агента ветвления и их смесей.
22. Производственное изделие, содержащее композицию по п.1.
23. Производственное изделие по п.22, где изделие выбрано из группы, состоящей из пленки, листа, трубки, трубы, волокна, преформы контейнера, изделия, полученного литьем с выдуванием, термоформованного изделия и эластичного мешка.
24. Изделие по п.22, где изделие содержит один или более слоев композиции.
25. Способ получения смолы, поглощающей кислород, включающий a) этерификацию или переэтерификацию предшественника сложного полиэфира алкиленгликолем и поли(алкиленоксид)гликолем в присутствии соединения цинка с образованием сополимера простого эфира и сложного эфира, где сополимер простого эфира и сложного эфира содержит по меньшей мере одно звено простого полиэфира, выбранное из группы, состоящей из поли(простого эфира тетраметилена) и поли(простого эфира тетраметилен-со-алкилена),
b) смешивание сополимера простого эфира и сложного эфира со сложным полиэфиром и катализатором окисления,
c) плавление смеси с образованием гомогенной смеси и
d) охлаждение расплава и нарезание на твердые гранулы.
26. Способ по п.25, где предшественник сложного полиэфира выбран из группы, состоящей из чистой терефталевой кислоты и диметилтерефталата.
27. Способ по п.25, где алкиленгликоль выбран из группы, состоящей из этиленгликоля, пропиленгликоля и бутиленгликоля.
28. Способ по п.25, где алкиленгликоль представляет собой этиленгликоль.
29. Способ по п.25, где указанное соединение цинка выбрано из группы, состоящей из оксида цинка, гидроксида цинка, алкоксида цинка, цинковой соли алифатической кислоты, ацетата цинка, оксалата цинка, цитрата цинка, карбоната цинка, галогенида цинка и комплексного соединения цинка.
30. Способ по п.25, где указанное соединение цинка представляет собой ацетат цинка.
31. Способ по п.25, где указанный катализатор окисления содержит соль переходного металла, содержащую i) металл, включающий по меньшей мере один элемент, выбранный из группы, состоящей из кобальта, меди, родия, рутения, палладия, вольфрама, осмия, кадмия, серебра, тантала, гафния, ванадия, титана, хрома, никеля, цинка, марганца и их смесей, и ii) противоион, содержащий по меньшей мере один фрагмент, выбранный из группы, состоящей из карбоксилата, оксида, борида, карбоната, хлорида, диоксида, гидроксида, нитрата, фосфата, сульфата, силиката и их смеси.
32. Способ по п.31, где указанный карбоксилат выбран из группы, состоящей из неодеканоата, октаноата, стеарата, ацетата, нафталата, лактата, малеата, ацетилацетоната, линолеата, олеата, пальмитата, и 2-этилгексаноата.
33. Способ по п.25, где указанный катализатор окисления представляет собой по меньшей мере одно соединение, выбранное из группы, состоящей из стеарата кобальта и ацетата кобальта.
34. Способ снижения газопроницаемости изделий из сложного полиэфира, включающий a) этерификацию или переэтерификацию предшественника сложного полиэфира алкиленгликолем и поли(алкиленоксид)гликолем в присутствии соединения цинка с образованием сополимера простого эфира и сложного эфира, где сополимер простого эфира и сложного эфира содержит по меньшей мере одно звено простого полиэфира, выбранное из группы, состоящей из поли(простого эфира тетраметилена) и поли(простого эфира тетраметилен-со-алкилена),
b) смешивание сополимера простого эфира и сложного эфира со сложным полиэфиром и катализатором окисления с образованием смеси,
c) плавление смеси и
d) формование изделия, содержащего смесь.
35. Способ по п.34, где предшественник сложного полиэфира выбран из группы, состоящей из чистой терефталевой кислоты и диметилтерефталата.
36. Способ по п.34, где алкиленгликоль выбран из группы, состоящей из этиленгликоля, пропиленгликоля и бутиленгликоля.
37. Способ по п.34, где алкиленгликоль представляет собой этиленгликоль.
38. Способ по п.34, где указанное соединение цинка выбрано из группы, состоящей из оксида цинка, гидроксида цинка, алкоксида цинка, цинковой соли алифатической кислоты, ацетата цинка, оксалата цинка, цитрата цинка, карбоната цинка, галогенида цинка и комплексного соединения цинка.
39. Способ по п.34, где указанное соединение цинка представляет собой ацетат цинка.
40. Способ по п.34, где указанный катализатор окисления содержит соль переходного металла, содержащую i) металл, включающий по меньшей мере один элемент, выбранный из группы, состоящей из кобальта, меди, родия, рутения, палладия, вольфрама, осмия, кадмия, серебра, тантала, гафния, ванадия, титана, хрома, никеля, цинка, марганца и их смесей, и ii) противоион, содержащий по меньшей мере один фрагмент, выбранный из группы, состоящей из карбоксилата, оксида, борида, карбоната, хлорида, диоксида, гидроксида, нитрата, фосфата, сульфата, силиката и их смесей.
41. Способ по п.40, где указанный карбоксилат выбран из группы, состоящей из неодеканоата, октаноата, стеарата, ацетата, нафталата, лактата, малеата, ацетилацетоната, линолеата, олеата, пальмитата и 2-этилгексаноата.
42. Способ по п.34, где указанный катализатор окисления представляет собой по меньшей мере одно соединение, выбранное из группы, состоящей из стеарата кобальта и ацетата кобальта.